(57)【特許請求の範囲】
【請求項１】
透明基材と、前記透明基材に形成され、屈折率が２以上の高屈折率層と屈折率が１．６以下の低屈折率層とからなる単位屈折率層が複数積層された誘電体多層膜とを有する光学部材であって、
前記誘電体多層膜における前記単位屈折率層の全層数が１５以上、かつ前記単位屈折率層における前記高屈折率層の光学膜厚をｎＨｄＨ、前記低屈折率層の光学膜厚をｎＬｄＬとしたとき、前記誘電体多層膜におけるｎＨｄＨ／ｎＬｄＬ≧３を満足する単位屈折率層の層数が１０以上であり、
前記誘電体多層膜は、前記高屈折率層および前記低屈折率層の一部から構成される合計層数が１０層以上の調整部を有するものであって、前記調整部は、前記調整部に含まれる前記高屈折率層の平均光学膜厚をＴＨ、前記調整部に含まれる前記低屈折率層の平均光学膜厚をＴＬとしたとき、ＴＨ／ＴＬが０．９以下であることを特徴とする光学部材。
【請求項２】
前記誘電体多層膜における前記単位屈折率層の全層数が１５以上、かつ前記誘電体多層膜における前記ｎＨｄＨ／ｎＬｄＬ≧５を満足する単位屈折率層の層数が１０以上である請求項１記載の光学部材。
【請求項３】
前記誘電体多層膜における前記単位屈折率層の全層数が３０以上、かつ前記誘電体多層膜における前記ｎＨｄＨ／ｎＬｄＬ≧５を満足する単位屈折率層の層数が１５以上である請求項１の光学部材。
【請求項４】
前記誘電体多層膜における前記単位屈折率層の全体におけるｎＨｄＨ／ｎＬｄＬの平均値である平均ｎＨｄＨ／ｎＬｄＬが４．５〜５．３である請求項１乃至３のいずれか１項記載の光学部材。
【請求項５】
透過帯域と反射帯域との間のカットオフ帯域における入射角０°における５０％透過波長と入射角３０°における５０％透過波長との差が２０ｎｍ以下である請求項１乃至４のいずれか１項記載の光学部材。
【請求項６】
前記高屈折率層は、ＴｉＯ２、Ｎｂ２Ｏ５、Ｔａ２Ｏ５、およびこれらの複合酸化物から選ばれる１種からなり、前記低屈折率層は、ＳｉＯ２、ＭｇＦ２、およびこれらの複合酸化物から選ばれる１種からなる請求項１乃至５のいずれか１項記載の光学部材。
【請求項７】
前記透明基材は板状である請求項１乃至６のいずれか１項記載の光学部材。
【請求項８】
前記透明基材はレンズ状である請求項１乃至６のいずれか１項記載の光学部材。
【請求項９】
前記透明基材は赤外波長域に吸収を有する請求項１乃至８のいずれか１項記載の光学部材。
【請求項１０】
視感度補正フィルタとして用いられることを特徴とする請求項１乃至９のいずれか１項記載の光学部材。
【発明の詳細な説明】
【技術分野】
【０００１】
本発明は、誘電体多層膜を有する光学部材に関する。
【背景技術】
【０００２】
デジタルスチルカメラ等の撮像装置では、ＣＣＤ(Charge Coupled Device)やＣＭＯＳイメージセンサ(Complementary Metal Oxide Semiconductor Image Sensor)等の固体撮像素子を用いて被写体を撮像している。これらの固体撮像素子は可視域から１１００ｎｍ付近の近赤外波長域に亘る分光感度を有しており、単体では良好な色再現性を得ることができないことから、赤外波長域の光を遮蔽するフィルタを用いて人の通常の視感度に補正している。すなわち、撮像レンズから固体撮像素子までの光路中に赤外波長域の光を遮蔽するフィルタを設けている。このような用途に用いられるフィルタには、可視波長域の光の透過率が高いことが要求され、例えば、特許文献１にあるように高屈折率層と低屈折率層とを交互に複数積層した誘電体多層膜が用いられる。【０００３】
しかしながら、誘電体多層膜を有するフィルタは、光の入射角依存性を有しており、撮像装置に適用した場合、撮像レンズを通してフィルタに入射する光の入射角によってカットオフ波長が移動するため、撮影した画像の中心部と周辺部とで色目が変化することがある。以下、光の入射角依存性は単に入射角依存性という。【０００４】
入射角依存性を低減する方法として、例えば第１の誘電体多層膜と第２の誘電体多層膜とを設け、第１の誘電体多層膜の反射帯域の幅を第２の誘電体多層膜の反射帯域の幅より狭くするとともに、第２の誘電体多層膜の短波長側エッジの位置を第１の誘電体多層膜の反射帯域の短波長側エッジと長波長側エッジとの間とし、特に第１の誘電体多層膜全体の平均屈折率を第２の誘電体多層膜全体の平均屈折率よりも高くする方法が知られている。このような方法では、平均屈折率が高い第１の誘電体多層膜によって入射角依存性を低減し、第２の誘電体多層膜と合わせて広い反射帯域を確保する。特許文献２はこのような例である。【０００５】
また、ダイクロイックミラーとして、高屈折率層と中屈折率層とからなる第１の選択透過多層膜と、屈折率比の大きい高屈折率層と低屈折率層とからなる第２の選択透過多層膜とを組み合わせる方法が知られている。このような方法では、高屈折率層と中屈折率層とからなる第１の選択透過多層膜によって入射角依存性を低減する。特許文献３はこのような例である。
【先行技術文献】
【特許文献】
【０００６】
【特許文献１】特開２００８−０７０８２５号公報
【特許文献２】特開２００７−１８３５２５号公報
【特許文献３】特開平１１−２０２１２７号公報
【発明の概要】
【発明が解決しようとする課題】
【０００７】
特許文献２にも記載されるように、単に誘電体多層膜の平均屈折率を高くした場合、例えば、ＴｉＯ２からなる高屈折率層と、ＳｉＯ２よりも屈折率の高いＴａ２Ｏ５等からなる中屈折率層とを交互に繰り返し積層した場合、反射帯域の幅が狭く、かつ反射率が低くなりやすい。このため、特許文献２、３に記載されるように、ＴｉＯ２からなる高屈折率層とＳｉＯ２よりも屈折率の高いＴａ２Ｏ５等からなる中屈折率層とからなる平均屈折率が高い誘電体多層膜と、高屈折率層と低屈折率層とからなる平均屈折率が低い誘電体多層膜とを併用する方法も知られているが、構成材料の異なる屈折率層を追加で形成する必要があり、必ずしも生産性に優れない。【０００８】
本発明は、上記課題を解決するためになされたものであって、屈折率が２以上の高屈折率層と屈折率が１．６以下の低屈折率層とを交互に積層した誘電体多層膜を有する光学部材において、入射角依存性の低減を目的とする。
【課題を解決するための手段】
【０００９】
本発明の光学部材は、透明基材と、前記透明基材に形成され、屈折率が２以上の高屈折率層と屈折率が１．６以下の低屈折率層とからなる単位屈折率層が複数積層された誘電体多層膜とを有する。前記誘電体多層膜における前記単位屈折率層の全層数は１５以上、前記単位屈折率層における前記高屈折率層の光学膜厚をｎＨｄＨ、前記低屈折率層の光学膜厚をｎＬｄＬとしたとき、前記誘電体多層膜におけるｎＨｄＨ／ｎＬｄＬ≧３を満足する単位屈折率層の層数は１０以上である。また、前記誘電体多層膜は、前記高屈折率層および前記低屈折率層の一部から構成される合計層数が１０層以上の調整部を有するものであって、前記調整部は、前記調整部に含まれる前記高屈折率層の平均光学膜厚をＴＨ、前記調整部に含まれる前記低屈折率層の平均光学膜厚をＴＬとしたとき、ＴＨ／ＴＬが０．９以下である。
【発明の効果】
【００１０】
本発明の光学部材によれば、屈折率が２以上の高屈折率層と屈折率が１．６以下の低屈折率層とからなる単位屈折率層が複数積層された誘電体多層膜を有するものであって、誘電体多層膜における単位屈折率層の全層数を１５以上、かつ誘電体多層膜におけるｎＨｄＨ／ｎＬｄＬ≧３を満足する単位屈折率層の層数を１０以上とすることで、入射角依存性を効果的に低減できる。
【図面の簡単な説明】
【００１１】
【図１】本発明の光学部材の一実施形態を示す断面図。
【図２】本発明の光学部材の他の実施形態を示す断面図。
【図３】本発明の光学部材が適用される撮像装置の一実施形態を示す断面図。
【図４】実施例１、比較例１、２の光学部材の分光透過率を示す図。
【図５】実施例１の光学部材の分光透過率を示す図。
【図６】実施例２の光学部材の分光透過率を示す図。
【図７】実施例３の光学部材の分光透過率を示す図。
【図８】比較例３の光学部材の分光透過率を示す図。
【図９】比較例４の光学部材の分光透過率を示す図。
【図１０】実施例４の光学部材の分光透過率を示す図。
【発明を実施するための形態】
【００１２】
以下、本発明の光学部材について説明する。本発明の光学部材１は、透明基材２と、この透明基材２に形成された誘電体多層膜３とを有する。誘電体多層膜３は、屈折率が２以上の高屈折率層３１と屈折率が１．６以下の低屈折率層３２とからなる単位屈折率層３３が複数積層されて構成される。なお、屈折率は、波長５５０ｎｍの光に対する屈折率を意味する。
【００１３】
本発明の光学部材１は、誘電体多層膜３における単位屈折率層３３の全層数が１５以上であることを特徴とする。また、単位屈折率層３３における高屈折率層３１の光学膜厚をｎＨｄＨ、低屈折率層３２の光学膜厚をｎＬｄＬとしたとき、誘電体多層膜３におけるｎＨｄＨ／ｎＬｄＬ≧３を満足する単位屈折率層３３の層数が１０以上であることを特徴とする。
【００１４】
なお、誘電体多層膜３は、必ずしも単位屈折率層３３のみから構成される必要はなく、厚さ方向、すなわち単位屈折率層３３の積層方向の一方または双方に、単位屈折率層３３を構成しない単独で存在する高屈折率層３１または低屈折率層３２を有してもよい。また、ｎＨｄＨ／ｎＬｄＬ≧３を満足する１０以上の単位屈折率層３３については、互いにｎＨｄＨ／ｎＬｄＬが同一であってもよいし、異なってもよい。以下では、このような誘電体多層膜３を第１の誘電体多層膜３と記すことがある。
【００１５】
本発明の光学部材１によれば、特に誘電体多層膜３におけるｎＨｄＨ／ｎＬｄＬ≧３を満足する単位屈折率層３３の層数を１０以上とすることで、屈折率が２以上の高屈折率層３１と屈折率が１．６以下の低屈折率層３２とからなる単位屈折率層３３を複数積層するものにおいて、入射角依存性を効果的に低減できる。具体的には、透過帯域と反射帯域との間のカットオフ帯域、通常は６５０ｎｍ付近のカットオフ帯域における入射角０°における５０％透過波長と入射角３０°における５０％透過波長との差を例えば１６ｎｍ以下に低減できる。以下、上記差を赤外線側半値波長シフト量または単に波長シフト量と記す場合がある。本発明の光学部材１においては、入射角依存性をより効果的に低減する観点から、ｎＨｄＨ／ｎＬｄＬ≧５を満足する単位屈折率層３３の層数が１０以上であることが好ましい。
【００１６】
誘電体多層膜３における単位屈折率層３３の全層数、および誘電体多層膜３におけるｎＨｄＨ／ｎＬｄＬ≧３、好ましくはｎＨｄＨ／ｎＬｄＬ≧５を満足する単位屈折率層３３の層数は、入射角依存性を低減するとともに、透過率リップル、すなわち分光透過率の平坦性を改善する観点から、より多いことが好ましい。例えば、誘電体多層膜３における単位屈折率層３３の全層数は、３０以上が好ましく、３５以上がより好ましい。また、誘電体多層膜３におけるｎＨｄＨ／ｎＬｄＬ≧３、好ましくはｎＨｄＨ／ｎＬｄＬ≧５を満足する単位屈折率層３３の層数は、１５以上が好ましく、１８以上がより好ましい。誘電体多層膜３における単位屈折率層３３の全層数、および誘電体多層膜３におけるｎＨｄＨ／ｎＬｄＬ≧３、好ましくはｎＨｄＨ／ｎＬｄＬ≧５を満足する単位屈折率層３３の層数を上記範囲とすることで、特に６５０ｎｍ付近のカットオフ帯域における入射角０°における５０％透過波長と入射角３０°における５０％透過波長との差を１６ｎｍ以下に低減するとともに、透過率リップルを低減しやすい。
【００１７】
誘電体多層膜３における単位屈折率層３３の全層数、および誘電体多層膜３におけるｎＨｄＨ／ｎＬｄＬ≧３、好ましくはｎＨｄＨ／ｎＬｄＬ≧５を満足する単位屈折率層３３の層数は、赤外域遮蔽の観点からは多いことが好ましいが、生産性の観点からは抑制することが好ましい。従って、誘電体多層膜３における単位屈折率層３３の全層数は４５以下が好ましく、４０以下がより好ましい。また、誘電体多層膜３におけるｎＨｄＨ／ｎＬｄＬ≧３、好ましくはｎＨｄＨ／ｎＬｄＬ≧５を満足する単位屈折率層３３の層数は、３５以下が好ましく、３０以下がより好ましい。
【００１８】
また、誘電体多層膜３におけるｎＨｄＨ／ｎＬｄＬ≧３、好ましくはｎＨｄＨ／ｎＬｄＬ≧５を満足する単位屈折率層３３は、５≦ｎＨｄＨ／ｎＬｄＬ≦８を満足することが好ましい。誘電体多層膜３における５≦ｎＨｄＨ／ｎＬｄＬ≦８を満足する単位屈折率層３３の層数は、１０以上が好ましく、１５以上がより好ましい。このようなものとすることで、６５０ｎｍ付近のカットオフ帯域における入射角０°における５０％透過波長と入射角３０°における５０％透過波長との差を１６ｎｍ以下とするとともに、透過率リップルを低減しやすい。
【００１９】
誘電体多層膜３における単位屈折率層３３の全体、すなわちｎＨｄＨ／ｎＬｄＬ≧３を満足する単位屈折率層３３とｎＨｄＨ／ｎＬｄＬ＜３である単位屈折率層３３とを合わせた全体におけるｎＨｄＨ／ｎＬｄＬの平均値である平均ｎＨｄＨ／ｎＬｄＬは４．５〜６が好ましい。特に、誘電体多層膜３における単位屈折率層３３の全層数が多い場合、例えば誘電体多層膜３における単位屈折率層３３の全層数が３０以上の場合、平均ｎＨｄＨ／ｎＬｄＬは４．５〜５．３が好ましい。
【００２０】
誘電体多層膜３における個々の単位屈折率層３３のｎＨｄＨ／ｎＬｄＬは、上記条件を満たせば必ずしも制限されないが、０．１〜２５が好ましく、０．２〜２０が好ましい。なお、上記したように、誘電体多層膜３における１０以上の単位屈折率層３３については、ｎＨｄＨ／ｎＬｄＬ≧３、好ましくはｎＨｄＨ／ｎＬｄＬ≧５を満足し、より好ましくは５≦ｎＨｄＨ／ｎＬｄＬ≦８を満足する。
【００２１】
誘電体多層膜３における高屈折率層３１の光学膜厚ｎＨｄＨの平均値である平均光学膜厚ｎＨｄＨは、２００〜３１０ｎｍが好ましく、２１０〜３００ｎｍがより好ましい。誘電体多層膜３における低屈折率層３２の光学膜厚ｎＬｄＬの平均値である平均光学膜厚ｎＬｄＬは、４０〜７０ｎｍが好ましく、４０〜６５ｎｍがより好ましい。特に、誘電体多層膜３における単位屈折率層３３の全層数が多い場合、例えば誘電体多層膜３における単位屈折率層３３の全層数が３０以上の場合、高屈折率層３１の光学膜厚ｎＨｄＨの平均値である平均光学膜厚ｎＨｄＨは、２１０〜２７０ｎｍが好ましく、２２０〜２６０ｎｍがより好ましい。また、誘電体多層膜３における低屈折率層３２の光学膜厚ｎＬｄＬの平均値である平均光学膜厚ｎＬｄＬは、４５〜７０ｎｍが好ましく、４５〜６５ｎｍがより好ましい。
【００２２】
誘電体多層膜３における個々の高屈折率層３１の光学膜厚ｎＨｄＨは、上記条件を満たすものであれば必ずしも制限されないが、１０〜３５０ｎｍが好ましい。誘電体多層膜３における個々の低屈折率層３２の光学膜厚ｎＬｄＬについても、上記条件を満たすものであれば必ずしも制限されないが、１０〜１４０ｎｍが好ましい。
【００２３】
高屈折率層３１の構成材料は、屈折率が２以上であれば必ずしも制限されないが、例えば、ＴｉＯ２、Ｎｂ２Ｏ５、Ｔａ２Ｏ５、これらの複合酸化物等が挙げられる。また、低屈折率層３２の構成材料についても、屈折率が１．６以下であれば必ずしも制限されないが、例えば、ＳｉＯ２、ＭｇＦ２、これらの複合酸化物等が挙げられる。高屈折率層３１、低屈折率層３２には、上記屈折率を満たす範囲内で、屈折率を調整するための添加剤を含有させることができる。添加剤としては、例えば、ＳｉＯ２、Ａｌ２Ｏ３、ＣｅＯ２、ＦｅＯ２、ＨｆＯ２、Ｉｎ２Ｏ３、ＭｇＦ２、Ｎｂ２Ｏ３、ＳｎＯ２、Ｔａ２Ｏ３、ＴｉＯ２、Ｙ２Ｏ３、ＺｎＯ、ＺｒＯ２、ＮｉＯ、ＩＴＯ（Ｉｎｄｉｕｍ  Ｔｉｎ  Ｏｘｉｄｅ）、ＡＴＯ（Ａｎｔｉｍｏｎｙ  ｄｏｐｅｄ  Ｔｉｎ  Ｏｘｉｄｅ）、ＭｇＯ等が挙げられる。
【００２４】
前記高屈折率層３１および前記低屈折率層３２は、それぞれ単一の構成材料からなることが好ましい。このようにすることで、誘電体多層膜３を形成する際の膜厚調整機構が２つの構成材料にのみ対応すればよく、また膜材料も２種類のみとなるため、成膜工程における生産性を向上させることが可能となる。
【００２５】
高屈折率層３１、低屈折率層３２は、例えば、スパッタリング法、真空蒸着法、イオンビーム法、イオンプレーティング法、ＣＶＤ法により形成する。これらの形成方法によれば、各屈折率層の厚さを高精度に制御しながら、各屈折率層を比較的容易に形成できる。また、スパッタリング法やイオンプレーティング法は、いわゆるプラズマ雰囲気処理であることから、透明基材２に対する誘電体多層膜３の密着性を向上できる。
【００２６】
透明基材２は、無色および有色のいずれであってもよく、可視波長域の光を透過するものであれば、その形状は特に限定されるものではなく、例えば、板状、フィルム状、ブロック状、レンズ状等が挙げられる。
【００２７】
透明基材２の構成材料としては、ガラス、水晶、ニオブ酸リチウム、サファイヤ等の結晶、ポリエチレンテレフタレート（ＰＥＴ）、ポリブチレンテレフタレート（ＰＢＴ）等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂等が挙げられる。これらの材料は、紫外波長域および赤外波長域の少なくとも一方に対して吸収特性を有するものであってもよい。
【００２８】
ガラスは、可視波長域で透明な材料から、使用する装置、配置する場所等を考慮して、アルカリ成分の有無や線膨張係数の大きさ等の特性を適宜選択して使用できる。硼珪酸ガラスは、加工が容易で、光学面における傷や異物等の発生を抑制できるために好ましく、アルカリ成分を含まないガラスは、接着性、耐候性等が良好なために好ましい。また、ガラスとしては、フツリン酸塩系ガラスやリン酸塩系ガラスにＣｕＯ等が添加された赤外波長域に吸収を有する吸収型のガラスであってもよい。
【００２９】
透明基板２は、赤外波長域に吸収を有することが好ましい。本発明の光学部材１を撮像装置用の近赤外線カットフィルタとして用いる場合、透明基板２が赤外波長域に吸収を有することで、人の視感度特性に近い色補正が可能となる。誘電体多層膜３は、透明基板２の吸収が十分でない部分を補完する目的で用いられる。誘電体多層膜３を用いることで、入射角依存性の低い分光特性が得られるため、透明基板２の分光特性に悪影響を及ぼすことがない。そのため、撮像装置用の近赤外線カットフィルタとして良好な特性を有する光学部材１を得ることが可能となる。
【００３０】
水晶、ニオブ酸リチウム、サファイヤ等の結晶は、デジタルスチルカメラ、デジタルビデオカメラ、監視カメラ、車載用カメラ、ウェブカメラ等の撮像装置において、モアレや偽色を低減するためのローパスフィルタや波長板として使用されており、光学部材１にローパスフィルタや波長板の機能を付与し、例えば撮像装置を小型化および薄型化できる。
【００３１】
撮像装置における固体撮像素子または固体撮像素子パッケージには、一般に固体撮像素子を保護するためのカバーが気密封着される。このカバーを透明基材２として利用することで、該カバーに赤外線遮蔽機能を付与するとともに、入射角依存性を低減できる。カバーの材料としては、結晶、ガラス、樹脂が挙げられるが、耐熱性の観点から結晶またはガラスが好ましい。樹脂を選択する場合、耐熱性に優れる材料、例えば、アクリル樹脂、シリコーン樹脂、フッ素樹脂、シルセスキオキサン等を含有する有機無機ハイブリッド材料等が好ましい。
【００３２】
誘電体多層膜３は、以下の調整部を含んでもよい。誘電体多層膜３は、入射角依存性が低い分光特性が得られるものであるが、その一部の構成を調整部とすることで、特に赤外線側半値波長シフト量をより小さくすることができる。例えば、調整部を含む誘電体多層膜３によれば、光学部材１の赤外線側半値波長シフト量を１０ｎｍ以下にできる。
【００３３】
調整部は、単独での分光特性における入射角依存性が高く、斜入射時に波形変形を生じることが特徴である。具体的には、調整部による近赤外側半値波長付近の波形が斜入射とともに大きく変化することで、誘電体多層膜３の全体による近赤外側半値波長付近の波長シフト量が結果的に小さくなる。調整部以外の誘電体多層膜３による近赤外側半値波長付近の波形シフトは斜入射とともに相似形で平行にシフトするが、調整部による波形シフトは波形変形を伴いながら、つまり相似形でない形でシフトする。これらを組み合わせることで、基本的には波長シフト量が小さく、かつ波形変形を利用することで近赤外側半値波長の波長シフト量を極めて小さくすることが可能である。なお、このような調整部の斜入射時の波形変形は、入射角度の変化に伴う光学的膜厚変化から生じている。
【００３４】
調整部は、誘電体多層膜３における屈折率が２以上の高屈折率層３１と屈折率が１．６以下の低屈折率層３２との少なくとも一部から構成されるものであって、高屈折率層３１と低屈折率層３２との合計層数が１０層以上、かつ、高屈折率層３１の平均光学膜厚をＴＨ、低屈折率層３２の平均光学膜厚をＴＬとしたとき、ＴＨ／ＴＬが１．５以下のものが好ましい。このようなものとすることで、上記したような分光特性とすることができる。
【００３５】
なお、高屈折率層３１の平均光学膜厚ＴＨは、調整部を構成する高屈折率層３１の光学膜厚の合計を、調整部を構成する高屈折率層３１の層数で除したものである。同様に、低屈折率層３２の平均光学膜厚ＴＬは、調整部を構成する低屈折率層３２の光学膜厚の合計を、調整部を構成する低屈折率層３２の層数で除したものである。ここで、調整部は、必ずしも１０層以上が連続して形成される必要はなく、２以上の部分に分割して形成されてもよい。分割して形成される場合、少なくとも１つの部分の層数は１０層以上であることが好ましい。また、分割して形成される場合、それぞれの部分については必ずしもＴＨ／ＴＬが１．５以下となっている必要はなく、全ての部分を合わせた全体についてＴＨ／ＴＬが１．５以下となっていればよい。
【００３６】
調整部の合計層数は、基本的に多くなるほど所定の分光特性を得やすくなるために好ましいが、生産性等の観点から１００層以下が好ましく、５０層以下が好ましい。また、ＴＨ／ＴＬについても、１．５以下であれば必ずしも制限されないが、所定の分光特性を得やすいことから１．０以下が好ましく、０．９以下がより好ましい。ＴＨ／ＴＬは、通常、０．１以上が好ましく、０．３以上がより好ましい。
【００３７】
誘電体多層膜３で調整部を用いた場合と用いない場合との赤外側カットオフ領域の透過率１〜９５％での平均波長シフト量はほとんど変わらない。これは、誘電体多層膜３における斜入射での波形シフトへの影響は、調整部以外の誘電体多層膜３の構成による分光特性が支配的であるためと考えられる。しかしながら、光学部材を撮像装置用の近赤外線カットフィルタとして用いる場合には、調整部を用いることで透過率が５０％を超える領域の波形シフトを小さくでき、これにより赤色域の波長範囲の入射角依存性を小さくすることができるため、撮像装置における画像向上に寄与することができる。
【００３８】
上記観点から、調整部を有する光学部材１は、以下の分光特性を有することが好ましい。すなわち、入射角θが０°から３０°に変化した際の近赤外側の透過率が５０％〜９０％となる波長領域のシフト量が１０ｎｍ以下になることが好ましい。これにより、赤色域の波長範囲（６３０ｎｍ付近）の波長シフトが抑制され、撮像装置における画像向上に寄与することができる。また、この効果を得るために、近赤外側半値波長は、入射角θが０°のとき６００〜７００ｎｍの範囲にあることが好ましく、６２０〜６８０ｎｍの範囲にあることがより好ましい。
【００３９】
光学部材１には、上記した第１の誘電体多層膜３に加えて、図２に示すように、透明基材２の第１の誘電体多層膜３が設けられる主面とは反対側の主面に、紫外波長域および赤外波長域の長波長側の領域を遮蔽する第２の誘電体多層膜４を設けることができる。
【００４０】
第２の誘電体多層膜４としては、屈折率が２以上の高屈折率層４１と屈折率が１．６以下の低屈折率層４２とからなる単位屈折率層４３を複数積層したものが挙げられる。第２の誘電体多層膜４における単位屈折率層４３の全層数は、紫外線波長域および赤外波長域の光を効果的に遮蔽する観点から、３以上が好ましく、４以上がより好ましい。また、第２の誘電体多層膜４における単位屈折率層４３の全層数は、生産性等との観点から、５５以下が好ましく、５０以下がより好ましい。
【００４１】
第２の誘電体多層膜４における単位屈折率層４３の全体のｎＨｄＨ／ｎＬｄＬの平均値である平均ｎＨｄＨ／ｎＬｄＬは、０．８〜１．５が好ましく、０．９〜１．４がより好ましい。また、第２の誘電体多層膜４における個々の単位屈折率層４３のｎＨｄＨ／ｎＬｄＬ値は、上記条件を満たせば必ずしも制限されないが、０．１〜１０が好ましく、０．１〜８が好ましい。
【００４２】
第２の誘電体多層膜４における高屈折率層４１の光学膜厚ｎＨｄＨの平均値である平均光学膜厚ｎＨｄＨは、１００〜２５０ｎｍが好ましく、１２０〜２３０ｎｍがより好ましい。また、第２の誘電体多層膜４における低屈折率層４２の光学膜厚ｎＬｄＬの平均値である平均光学膜厚ｎＬｄＬは、１００〜２３０ｎｍが好ましく、１２０〜２１０ｎｍがより好ましい。
【００４３】
第２の誘電体多層膜４における個々の高屈折率層４１の光学膜厚ｎＨｄＨは、上記条件を満たせば必ずしも制限されないが、１０〜３１０ｎｍが好ましく、１５〜３００ｎｍがより好ましい。第２の誘電体多層膜４における個々の低屈折率層４２の光学膜厚ｎＬｄＬについても、上記条件を満たせば必ずしも制限されないが、５〜３１０ｎｍが好ましく、１０〜３００ｎｍがより好ましい。
【００４４】
高屈折率層４１の構成材料は、屈折率が２以上であれば必ずしも制限されないが、例えば、ＴｉＯ２、Ｎｂ２Ｏ５、Ｔａ２Ｏ５、これらの複合酸化物等が挙げられる。また、低屈折率層４２の構成材料についても、屈折率が１．６以下であれば必ずしも制限されないが、例えば、ＳｉＯ２、ＭｇＦ２、これらの複合酸化物等が挙げられる。高屈折率層４１、低屈折率層４２には、上記屈折率を満たす範囲内で、屈折率を調整するための添加剤を含有させることができる。添加剤としては、例えば、ＳｉＯ２、Ａｌ２Ｏ３、ＣｅＯ２、ＦｅＯ２、ＨｆＯ２、Ｉｎ２Ｏ３、ＭｇＦ２、Ｎｂ２Ｏ３、ＳｎＯ２、Ｔａ２Ｏ３、ＴｉＯ２、Ｙ２Ｏ３、ＺｎＯ、ＺｒＯ２、ＮｉＯ、ＩＴＯ（Ｉｎｄｉｕｍ  Ｔｉｎ  Ｏｘｉｄｅ）、ＡＴＯ（Ａｎｔｉｍｏｎｙ  ｄｏｐｅｄ  Ｔｉｎ  Ｏｘｉｄｅ）、ＭｇＯ等が挙げられる。
【００４５】
高屈折率層４１、低屈折率層４２は、例えば、スパッタリング法、真空蒸着法、イオンビーム法、イオンプレーティング法、ＣＶＤ法により形成する。これらの形成方法によれば、各屈折率層の厚さを高精度に制御しながら、各屈折率層を比較的容易に形成できる。また、スパッタリング法やイオンプレーティング法はいわゆるプラズマ雰囲気処理であることから、透明基材２に対する第２の誘電体多層膜４の密着性を向上できる。
【００４６】
光学部材１は、透過帯域と反射帯域との間のカットオフ帯域、通常は６５０ｎｍ付近のカットオフ帯域において、入射角０°における５０％透過波長と入射角３０°における５０％透過波長との差が２０ｎｍ以下であることが好ましく、１８ｎｍ以下であることがより好ましい。光学部材１においては、第１の誘電体多層膜３におけるｎＨｄＨ／ｎＬｄＬ≧３、好ましくはｎＨｄＨ／ｎＬｄＬ≧５を満足する単位屈折率層３３の層数を１０以上、より好ましくは１５以上、さらに好ましくは１８以上とすることで、例えば入射角０°における５０％透過波長と入射角３０°における５０％透過波長との差を１６ｎｍ以下に低減することもできる。
【００４７】
光学部材１は、例えば、デジタルスチルカメラ、デジタルビデオカメラ、監視カメラ、車載用カメラ、ウェブカメラ等の撮像装置や自動露出計等の近赤外線カットフィルタ、すなわち視感度補正フィルタとして用いられる。デジタルスチルカメラ、デジタルビデオカメラ、監視カメラ、車載用カメラ、ウェブカメラ等の撮像装置においては、光学部材１は、例えば撮像レンズと固体撮像素子との間に配置される。自動露出計においては、例えば受光素子の前面に配置される。
【００４８】
通常、光学部材１は、第１の誘電体多層膜３が積層された主面側が光線入射側、例えば撮像レンズと固体撮像素子との間に配置される場合の撮像レンズ側となるように配置される。このような配置とすることで、入射角依存性を効果的に低減し、撮影される画像の中心部と周辺部とにおける色目の変化を抑制できる。
【００４９】
撮像装置では、固体撮像素子の前面から離れた位置に光学部材１を配置してもよいし、固体撮像素子、または固体撮像素子のパッケージに直接貼着してもよいし、既に説明したように固体撮像素子を保護するカバーを光学部材１としてもよい。また、モアレや偽色を低減するための水晶やニオブ酸リチウム等の結晶を使用したローパスフィルタに直接貼着してもよい。
【００５０】
図３は、固体撮像素子を有する撮像装置の一実施形態を概略的に示す断面図である。撮像装置５０は、例えば、固体撮像素子５１、カバーガラス５２、レンズ群５３、絞り５４、およびこれらを固定する筐体５５を有する。
【００５１】
レンズ群５３は、固体撮像素子５１の撮像面側に配置され、例えば、第１のレンズＬ１、第２のレンズＬ２、第３のレンズＬ３、および第４のレンズＬ４を有する。絞り５４は、第３のレンズＬ３と第４のレンズＬ４との間に配置される。カバーガラス５２は、固体撮像素子５１のレンズ群５３側に配置され、外部環境から固体撮像素子５１を保護する。固体撮像素子５１は、レンズ群５３を通過した光を電気信号に変換する電子部品であり、例えばＣＣＤやＣＭＯＳ等である。固体撮像素子５１、カバーガラス５２、レンズ群５３、および絞り５４は、光軸ｘに沿って配置される。
【００５２】
撮像装置５０では、被写体側より入射した光は、第１のレンズＬ１、第２のレンズＬ２、第３のレンズＬ３、絞り５４、第４のレンズＬ４、およびカバーガラス５２を通って固体撮像素子５１に入射する。この入射した光を固体撮像素子５１が電気信号に変換し、画像信号として出力する。
【００５３】
光学部材１は、例えば、カバーガラス５２、レンズ群５３、すなわち第１のレンズＬ１、第２のレンズＬ２、第３のレンズＬ３、もしくは第４のレンズＬ４として用いられる。言い換えれば、光学部材１の第１の誘電体多層膜３や第２の誘電体多層膜４は、従来の撮像装置のカバーガラスやレンズ群を透明基材２とし、この透明基材２の表面に設けられる。撮像装置５０のカバーガラス５２やレンズ群５３に光学部材１を適用することで、入射角依存性を効果的に低減し、撮影される画像の中心部と周辺部とにおける色目の変化を抑制できる。
【実施例】
【００５４】
以下、実施例を参照して光学部材１についてより具体的に説明する。【００５５】
（実施例１）
透明基材２としての厚さ１ｍｍのソーダガラス板の一方の表面に、表１〜３に示すように高屈折率層３１としてのＴｉＯ２膜と低屈折率層３２としてのＳｉＯ２膜とを交互に積層して第１の誘電体多層膜３を形成する。また、該透明基材２の他方の表面に、表４〜６に示すように高屈折率層４１としてのＴｉＯ２膜と低屈折率層４２としてのＳｉＯ２膜とを交互に積層して第２の誘電体多層膜４を形成し、光学部材１を製造する。【００５６】
なお、第１の誘電体多層膜３については、高屈折率層３１と低屈折率層３２とを合わせた全層数は７６、すなわち単位屈折率層３３の全層数は３８、ｎＨｄＨ／ｎＬｄＬ≧３を満足する単位屈折率層３３の層数は２８、ｎＨｄＨ／ｎＬｄＬ≧５を満足する単位屈折率層３３の層数は２５、５≦ｎＨｄＨ／ｎＬｄＬ≦８を満足する単位屈折率層３３の層数は２３、平均ｎＨｄＨ／ｎＬｄＬは４．８、平均光学膜厚ｎＨｄＨは２３２ｎｍ、平均光学膜厚ｎＬｄＬは５４ｎｍとする。【００５７】
第２の誘電体多層膜４については、高屈折率層４１と低屈折率層４２とを合わせた全層数は９０、すなわち単位屈折率層４３の全層数は４５、平均ｎＨｄＨ／ｎＬｄＬは１．２、平均光学膜厚ｎＨｄＨは１４３ｎｍ、平均光学膜厚ｎＬｄＬは１４５ｎｍとする。【００５８】
また、実施例１の光学部材１は、入射角θが０°のときにおいて、３５０〜３９５ｎｍの範囲における透過率が３％未満、４３０〜６３０ｎｍの範囲における平均透過率が９５％以上、同範囲における最低透過率が９０％以上、７００〜１０００ｎｍの範囲における平均透過率が０．１％未満、同範囲における最大透過率が０．５％未満、１０００〜１１００ｎｍの範囲における平均透過率が０．５％未満、同範囲における最大透過率が２％未満を満たし、かつ４１５±１０ｎｍの範囲内および６５０±６ｎｍの範囲内に透過率が５０％となる点を有するものである。【００５９】
【表１】
0006034785.tif 000002
【００６０】
【表２】
0006034785.tif 000003
【００６１】
【表３】
0006034785.tif 000004
【００６２】
【表４】
0006034785.tif 000005
【００６３】
【表５】
0006034785.tif 000006
【００６４】
【表６】
0006034785.tif 000007
【００６５】
（比較例１）
実施例１で使用したガラス板と同様のガラス板の一方の表面に、表７〜９に示すようにＴｉＯ２膜とＳｉＯ２膜とを交互に積層して赤外波長域遮蔽用の誘電体多層膜を形成する。また、該ガラス板の他方の表面に、実施例１の光学部材１における第２の誘電体多層膜４と同様、表４〜６に示すようにＴｉＯ２膜とＳｉＯ２膜とを交互に積層して紫外線波長域および赤外波長領域遮蔽用の誘電体多層膜を形成し、光学部材を製造する。なお、表７〜９に示される赤外波長域遮蔽用の誘電体多層膜は、基本的に各屈折率膜の光学膜厚をλ０／４としたものである。ここで、λ０は反射帯域の中心波長７６０ｎｍである。【００６６】
【表７】
0006034785.tif 000008
【００６７】
【表８】
0006034785.tif 000009
【００６８】
【表９】
0006034785.tif 000010
【００６９】
（比較例２）
実施例１で使用したガラス板と同様のガラス板の一方の表面に、表１０〜１２に示すようにＴｉＯ２膜とＳｉＯ２膜とを交互に積層して赤外波長域遮蔽用の誘電体多層膜を形成する。また、該ガラス板の他方の表面に、実施例１の光学部材１における第２の誘電体多層膜４と同様、表４〜６に示すようにＴｉＯ２膜とＳｉＯ２膜とを交互に積層して紫外線波長域および赤外波長域遮蔽用の誘電体多層膜を形成し、光学部材を製造する。なお、表１０〜１２に示される赤外波長域遮蔽用の誘電体多層膜は、基本的に各屈折率膜の光学膜厚を５λ０／４としたものである。ここで、λ０は反射帯域の中心波長６８０ｎｍである。【００７０】
【表１０】
0006034785.tif 000011
【００７１】
【表１１】
0006034785.tif 000012
【００７２】
【表１２】
0006034785.tif 000013
【００７３】
次に、実施例１、比較例１、２の光学部材について、光学シミュレーションにより、入射角θが０°のときの分光透過率、および入射角θが３０°のときの分光透過率を求めた。図４に、実施例１、比較例１、２の光学部材について、６００〜７００ｎｍの波長範囲における入射角θが０°のときの分光透過率、および入射角θが３０°のときの分光透過率を示す。また、図５に、実施例１の光学部材について、３００〜１２００ｎｍの波長範囲における入射角θが０°のときの分光透過率、および入射角θが３０°のときの分光透過率を示す。なお、前記光学シミュレーションにおいて、高屈折率層の屈折率は、波長依存性を考慮した。【００７４】
図４からも明らかなように、第１の誘電体多層膜３におけるｎＨｄＨ／ｎＬｄＬ≧３、好ましくはｎＨｄＨ／ｎＬｄＬ≧５を満足する単位屈折率層３３の層数が１０以上、具体的にはｎＨｄＨ／ｎＬｄＬ≧３を満足する層数が２８、ｎＨｄＨ／ｎＬｄＬ≧５を満足する層数が２５である実施例１の光学部材１については、６５０ｎｍ付近のカットオフ帯域における入射角θが０°のときの５０％透過波長と入射角θが３０°のときの５０％透過波長との差を１６ｎｍとでき、入射角依存性を効果的に低減できる。また、図５から明らかなように、実施例１の光学部材１については、入射角依存性を効果的に低減できるとともに、透過率リップル、すなわち分光透過率の平坦性も効果的に改善できる。【００７５】
（実施例２）
透明基材２としての厚さ１ｍｍのソーダガラス板の一方の表面に、表１３に示すように高屈折率層３１としてのＴｉＯ２膜と低屈折率層３２としてのＳｉＯ２膜とを交互に積層して第１の誘電体多層膜３を形成し、光学部材１を製造する。【００７６】
なお、第１の誘電体多層膜３については、高屈折率層３１と低屈折率層３２とを合わせた全層数は３０、すなわち単位屈折率層３３の全層数は１５、ｎＨｄＨ／ｎＬｄＬ≧３を満足する単位屈折率層３３の層数は１３、ｎＨｄＨ／ｎＬｄＬ≧５を満足する単位屈折率層３３の層数は１２、５≦ｎＨｄＨ／ｎＬｄＬ≦８を満足する単位屈折率層３３の層数は１２、平均ｎＨｄＨ／ｎＬｄＬは５．５、平均光学膜厚ｎＨｄＨは２８３ｎｍ、平均光学膜厚ｎＬｄＬは４８ｎｍとする。【００７７】
また、実施例２の光学部材１は、入射角θが０°のときにおいて、３６０〜３９５ｎｍの範囲における透過率が３％未満、４３０〜６３０ｎｍの範囲における平均透過率が９５％以上、同範囲における最低透過率が９０％以上、４１５±１０ｎｍの範囲内および６５０±６ｎｍの範囲内に透過率が５０％となる点を有するものである。【００７８】
【表１３】
0006034785.tif 000014
【００７９】
次に、実施例２の光学部材１について、光学シミュレーションにより、入射角θが０°のときの分光透過率、および入射角θが３０°のときの分光透過率を求めた。図６に、３５０〜１１００ｎｍの波長範囲における入射角θが０°のときの分光透過率、および入射角θが３０°のときの分光透過率を示す。なお、前記光学シミュレーションにおいて、高屈折率層の屈折率は、波長依存性を考慮した。【００８０】
図６からも明らかなように、第１の誘電体多層膜３におけるｎＨｄＨ／ｎＬｄＬ≧３を満足する単位屈折率層３３の層数が１３、ｎＨｄＨ／ｎＬｄＬ≧５を満足する単位屈折率層３３の層数が１２であるものについても、６５０ｎｍ付近のカットオフ帯域における入射角θが０°のときの５０％透過波長と入射角θが３０°のときの５０％透過波長との差を１６ｎｍにでき、入射角依存性を効果的に低減できる。【００８１】
（実施例３）
透明基材２としての近赤外線カットフィルタガラス（旭硝子株式会社製ＮＦ−５０ガラスでガラス厚みは０．３ｍｍ）の一方の表面に、表１４〜１６に示すように高屈折率層３１としてのＴｉＯ２膜と低屈折率層３２としてのＳｉＯ２膜とを交互に積層して第１の誘電体多層膜３を形成する。また、該透明基材２の他方の表面に、表１７に示すように高屈折率層４１としてのＴｉＯ２膜と低屈折率層４２としてのＳｉＯ２膜とを交互に積層して第２の誘電体多層膜４を形成し、光学部材１を製造する。【００８２】
なお、第１の誘電体多層膜３については、高屈折率層３１と低屈折率層３２とを合わせた全層数は７６、すなわち単位屈折率層３３の全層数は３８、ｎＨｄＨ／ｎＬｄＬ≧３を満足する単位屈折率層３３の層数は２８、ｎＨｄＨ／ｎＬｄＬ≧５を満足する単位屈折率層３３の層数は２０、５≦ｎＨｄＨ／ｎＬｄＬ≦８を満足する単位屈折率層３３の層数は１７、平均ｎＨｄＨ／ｎＬｄＬは５．１、平均光学膜厚ｎＨｄＨは２４７ｎｍ、平均光学膜厚ｎＬｄＬは５８ｎｍとする。【００８３】
第２の誘電体多層膜４については、高屈折率層４１と低屈折率層４２とを合わせた全層数は１２、すなわち単位屈折率層４３の全層数は６、平均ｎＨｄＨ／ｎＬｄＬは１．１、平均光学膜厚ｎＨｄＨは２１１ｎｍ、平均光学膜厚ｎＬｄＬは１９０ｎｍとする。【００８４】
また、実施例３の光学部材１は、入射角θが０°のときにおいて、３５０〜３９５ｎｍの範囲における透過率が３％未満、４３０〜５４５ｎｍの範囲における平均透過率が９５％以上、同範囲における最低透過率が９０％以上、７００〜１０００ｎｍの範囲における平均透過率が０．１％未満、同範囲における最大透過率が０．５％未満、１０００〜１１００ｎｍの範囲における平均透過率が０．５％未満、同範囲における最大透過率が２％未満を満たし、かつ４１５±１０ｎｍの範囲内および６４０±６ｎｍの範囲内に透過率が５０％となる点を有するものである。【００８５】
【表１４】
0006034785.tif 000015
【００８６】
【表１５】
0006034785.tif 000016
【００８７】
【表１６】
0006034785.tif 000017
【００８８】
【表１７】
0006034785.tif 000018
【００８９】
次に、実施例３の光学部材１について、光学シミュレーションにより、入射角θが０°のときの分光透過率、および入射角θが３０°のときの分光透過率を求めた。図７に、４００〜１１００ｎｍの波長範囲における入射角θが０°のときの分光透過率、および入射角θが３０°のときの分光透過率を示す。なお、前記光学シミュレーションにおいて、各屈折率層の屈折率は、波長依存性を考慮していない。【００９０】
図７からも明らかなように、透明基材２を変更した実施例３の光学部材１についても、カットオフ帯域における入射角θが０°のときの５０％透過波長６３８ｎｍに対して入射角θが３０°のときの５０％透過波長を６３５ｎｍにでき、また同カットオフ帯域における入射角θが０°のときの２０％透過波長６８６ｎｍに対して入射角θが３０°のときの２０％透過波長を６７１ｎｍにでき、入射角依存性を効果的に低減できる。【００９１】
（比較例３）
実施例１で使用したガラス板と同様のガラス板の一方の表面に、表１８、１９に示すように主としてＴｉＯ２膜とＡｌ２Ｏ３膜とを交互に積層して赤外波長域遮蔽用の誘電体多層膜を形成する。なお、層番号の１、２、３５に記載される膜は調整層であり、層番号の３〜３４からなる膜が赤外波長域遮蔽用の誘電体多層膜である。また、該ガラス板の他方の表面に、実施例１の光学部材１における第２の誘電体多層膜４と同様、表４〜６に示すようにＴｉＯ２膜とＳｉＯ２膜とを交互に積層して紫外線波長域および赤外波長域遮蔽用の誘電体多層膜を形成し、光学部材を製造する。なお、表１８、１９に示される赤外波長域遮蔽用の誘電体多層膜は、高屈折率層と中屈折率層（屈折率が１．６を超え、２未満の構成材料からなる）との繰り返し構成である。【００９２】
【表１８】
0006034785.tif 000019
【００９３】
【表１９】
0006034785.tif 000020
【００９４】
（比較例４）
実施例１で使用したガラス板と同様のガラス板の一方の表面に、表１８、１９に示すように比較例３と同様のＴｉＯ２膜とＡｌ２Ｏ３膜とを交互に積層して赤外波長域遮蔽用の誘電体多層膜を形成する。なお、比較例３との相違点は、ガラス板の他方の表面に誘電体多層膜を形成していないことである。【００９５】
次に、比較例３、４の光学部材１について、光学シミュレーションにより、入射角θが０°のときの分光透過率、および入射角θが３０°のときの分光透過率を求めた。図８および図９に、３００〜１３００ｎｍの波長範囲における入射角θが０°のときの分光透過率、および入射角θが３０°のときの分光透過率を示す。なお、前記光学シミュレーションにおいて、各屈折率層の屈折率は、波長依存性を考慮している。【００９６】
図８および図９からも明らかなように、本発明を満足しない光学部材については、６５０ｎｍ付近のカットオフ帯域における入射角θが０°のときの５０％透過波長と入射角θが３０°のときの５０％透過波長との差が２２ｎｍと大きく、入射角依存性を低減することができない。【００９７】
（実施例４）
透明基材２としての厚さ１ｍｍのソーダガラス板の一方の表面に、表２０、２１に示すように高屈折率層３１としてのＴｉＯ２膜と低屈折率層３２としてのＳｉＯ２膜とを交互に積層して第１の誘電体多層膜３を形成し、光学部材１を製造する。【００９８】
なお、第１の誘電体多層膜３については、高屈折率層３１と低屈折率層３２とを合わせた全層数は４２、すなわち単位屈折率層３３の全層数は２１、ｎＨｄＨ／ｎＬｄＬ≧３を満足する単位屈折率層３３の層数は１３、ｎＨｄＨ／ｎＬｄＬ≧５を満足する単位屈折率層３３の層数は１３、５≦ｎＨｄＨ／ｎＬｄＬ≦８を満足する単位屈折率層３３の層数は８、平均ｎＨｄＨ／ｎＬｄＬは５．２、平均光学膜厚ｎＨｄＨは９９．４ｎｍ、平均光学膜厚ｎＬｄＬは７５．８ｎｍとする。【００９９】
また、第１の誘電体多層膜３の層番号１〜１０及び２９〜４２は調整部としても機能する。該調整部は、該調整部に含まれる高屈折率層３１の平均光学膜厚をＴＨ、該調整部に含まれる低屈折率層３２の平均光学膜厚をＴＬとしたとき、ＴＨ／ＴＬが０．８７である。【０１００】
また、実施例４の光学部材１は、入射角θが０°のときにおいて、３６０〜３９５ｎｍの範囲における透過率が３％未満、４３０〜６３０ｎｍの範囲における平均透過率が９５％以上、同範囲における最低透過率が９０％以上、４１５±１０ｎｍの範囲内、具体的には４１５〜４１６ｎｍの範囲内、および６５０±１５ｎｍの範囲内、具体的には６６０〜６６１ｎｍの範囲内に透過率が５０％となる点を有するものである。【０１０１】
【表２０】
0006034785.tif 000021
＊：調整部としても機能するもの。【０１０２】
【表２１】
0006034785.tif 000022
＊：調整部としても機能するもの。【０１０３】
次に、実施例４の光学部材１について、光学シミュレーションにより、入射角θが０°のときの分光透過率、および入射角θが３０°のときの分光透過率を求めた。図１０に、３５０〜１１００ｎｍの波長範囲における入射角θが０°のときの分光透過率、および入射角θが３０°のときの分光透過率を示す。なお、前記光学シミュレーションにおいて、各屈折率層の屈折率は、波長依存性を考慮している。【０１０４】
図１０からも明らかなように、第１の誘電体多層膜３におけるｎＨｄＨ／ｎＬｄＬ≧３を満足する単位屈折率層３３の層数が１３、ｎＨｄＨ／ｎＬｄＬ≧５を満足する単位屈折率層３３の層数が１３であるものについても、６５０ｎｍ付近のカットオフ帯域における入射角θが０°のときの５０％透過波長と入射角θが３０°のときの５０％透過波長との差を８ｎｍにでき、入射角依存性を効果的に低減できる。【０１０５】
これは、第１の誘電体多層膜３の一部を調整部として用いたことにより、６５０ｎｍ付近のカットオフ帯域における入射角θが０°と入射角θが３０°との波形シフトが平行とならず、波形が変形していることに起因していると考えられる。具体的には、図１０に示すとおり、近赤外側の透過率が５０〜９０％となる波長領域において、この範囲における入射角θが０°から３０°に変化した場合の波長シフト量は１０ｎｍ以下であり、波長シフト量が非常に小さいことがわかる。また、近赤外線の透過率が５０％未満となる波長領域は、前記透過率が５０〜９０％となる波長領域の波長シフト量と比べ、波長シフト量が大きい。よって、第１の誘電体多層膜３の一部を調整部とすることで、近赤外側の入射角に依存する波長シフト量を不均一化させ、赤色域の波長範囲の入射角依存性を小さくすることができる。
【符号の説明】
【０１０６】
１…光学部材、２…透明基材、３…第１の誘電体多層膜、４…第２の誘電体多層膜、３１…高屈折率層、３２…低屈折率層、４１…高屈折率層、４２…低屈折率層、５０…撮像装置、５１…固体撮像素子、５２…カバーガラス、５３…レンズ群、５４…絞り、５５…筐体。
【図１】
0006034785.tif 000023
【図２】
0006034785.tif 000024
【図３】
0006034785.tif 000025
【図４】
0006034785.tif 000026
【図５】
0006034785.tif 000027
【図６】
0006034785.tif 000028
【図７】
0006034785.tif 000029
【図８】
0006034785.tif 000030
【図９】
0006034785.tif 000031
【図１０】
0006034785.tif 000032